(57)【要約】  本願は、酸化防止性耐熱合金及びその製造方法に関し、合金技術分野に属し、従来の合金において酸素、硫黄、窒素の含有量が高く、合金の表面の酸化膜中にＡｌ２Ｏ３膜の割合が低く、アルミニウム含有量が高い場合に、合金の靭性が悪いという問題を解決した。本願に係る酸化防止性耐熱合金は、質量パーセント含有量で、Ａｌ  ２．５％〜６％、Ｃｒ  ２４％〜３０％、Ｃ  ０．３％〜０．５５％、Ｎｉ  ３０％〜５０％、Ｗ  ２％〜８％、Ｔｉ  ０．０１％〜０．２％、Ｚｒ  ０．０１％〜０．２％、Ｈｆ  ０．０１％〜０．４％、Ｙ  ０．０１％〜０．２％、Ｖ  ０．０１％〜０．２％、Ｎ  ＜０．０５％、Ｏ  ＜０．００３％、Ｓ  ＜０．００３％、Ｓｉ  ＜０．５％を含有し、残量がＦｅ及び不可避的不純物であり、ただし、Ｔｉ及びＶの両者のうちのいずれか一方を含む。酸化防止性耐熱合金の製造方法は、不活性元素素材の溶解製錬→精錬→混合希土類の添加→スラグの添加→活性元素の合金化を含む。本願に係る酸化防止性耐熱合金の完全抗酸化レベル温度が１２００℃に達し、合金を１２００℃以下で長期間安定的に使用可能なことを実現した。
2021526593.tif 000002
【特許請求の範囲】
【請求項１】
質量パーセント含有量で、Ａｌ  ２．５％〜６％、Ｃｒ  ２４％〜３０％、Ｃ  ０．３％〜０．５５％、Ｎｉ  ３０％〜５０％、Ｗ  ２％〜８％、Ｔｉ  ０．０１％〜０．２％、Ｚｒ  ０．０１％〜０．２％、Ｈｆ  ０．０１％〜０．４％、Ｙ  ０．０１％〜０．２％、Ｖ  ０．０１％〜０．２％を含有し、ただし、Ｔｉ及びＶの両者のうちのいずれか一方を含むことを特徴とする、酸化防止性耐熱合金。
【請求項２】
Ｎ  ＜０．０５％、Ｏ  ＜０．００３％、Ｓ  ＜０．００３％、Ｓｉ  ＜０．５％を含有し、残量がＦｅ及び不可避的不純物であることを特徴とする、請求項１に記載の酸化防止性耐熱合金。
【請求項３】
Ａｌ  ３．３％〜５．５％、Ｎｉ  ３４％〜４６％を含有することを特徴とする、請求項１に記載の酸化防止性耐熱合金。
【請求項４】
Ｗ  ３％〜６％を含有することを特徴とする、請求項１に記載の酸化防止性耐熱合金。
【請求項５】
Ｙ  ０．０１％〜０．０６％を含有することを特徴とする、請求項１に記載の酸化防止性耐熱合金。
【請求項６】
１０００〜１２００℃の酸化雰囲気中で、合金の表面に形成された酸化膜のうち、９０％以上の面積がＡｌ２Ｏ３膜であることを特徴とする、請求項１に記載の酸化防止性耐熱合金。
【請求項７】
下記ステップを含むことを特徴とする、請求項１〜６のいずれか１項に記載の合金を製造する酸化防止性耐熱合金の製造方法、
ステップ１：炭素と不活性元素を溶融し、完全に溶融した後に溶鋼を得る、
ステップ２：溶鋼を昇温させ、精錬する、
ステップ３：混合希土類を添加する、
ステップ４：スラグを添加する、
ステップ５：流込溝内に不活性ガスを充填し、アルミニウム、ハフニウム、チタン、ジルコニウム、イットリウム等の活性元素を流込溝中に入れて、昇温させ、溶鋼を流込溝中に流し込み、溶鋼をタンディッシュに案内して鋳込む。
【請求項８】
混合希土類の添加量が溶鋼の質量に対して０．０５％〜０．２５％であることを特徴とする、請求項７に記載の酸化防止性耐熱合金の製造方法。
【請求項９】
前記スラグがＣａＯを含有することを特徴とする、請求項７に記載の酸化防止性耐熱合金の製造方法。
【請求項１０】
前記ステップ５の後にさらに鋳込を含み、出鋼から鋳込完成までの速度が６０〜１００ｋｇ／ｍｉｎであることを特徴とする、請求項７に記載の酸化防止性耐熱合金の製造方法。
【発明の詳細な説明】
【技術分野】
【０００１】
本願は、合金の技術分野に関し、特に酸化防止性耐熱合金及びその製造方法に関する。
【背景技術】
【０００２】
航空、石油化学等の分野が発展するにつれて、航空エンジン燃焼室及びテールパイプ用の高温部品、エチレン分解炉管等のような、１０００〜１２００℃で優れた高温酸化防止性能を有する材料に対する需要が差し迫り、このほか、部品の接続を実現するために、材料に対して良好な溶接性を有することがさらに要求されている。これらの部品の現在の材料は、ほとんどが鍛錬用高温合金及び耐熱鋼であり、溶接性が良好であるが、合金の高温酸化防止が主に高含有量のＣｒを添加することで実現され、高温で形成した酸化膜が主にＣｒ２Ｏ３であり、Ｃｒ２Ｏ３は、１０００℃以下では非常に安定的であり、良好な保護作用を有するが、１０００℃以上では不安定であり、気化して穴を形成しやすく、合金マトリックスに対する保護作用を失ってしまう。Ａｌ２Ｏ３は、１０００℃以上の高温環境において安定性を保持することができるので、合金に１０００℃以上で優れた酸化防止性能を有させるためには、緻密なＡｌ２Ｏ３膜を形成する必要があり、かつ、合金の表面に形成された酸化膜のうち、Ａｌ２Ｏ３の面積が大きいほど、酸化膜がより剥離しにくくなり、合金の酸化防止性がより良くなる。
【０００３】
耐熱鋼中に一定量のアルミニウムを添加することで、Ａｌ２Ｏ３膜を形成して、合金の高温酸化防止性能を明らかに改善することができ、石油化学分野のエチレン分解炉管においては既に従来の耐熱鋼のかわりにアルミニウム含有耐熱合金が使用されており、そのうち、最も性能が優れて、最も代表的なものは、ドイツのＳｃｈｍｉｄｔ−Ｃｌｅｍｅｎｓ社により開発されたＨＴＥ合金（ＺＬ１０２１８７００３Ｂ）であり、該合金から製造されたエチレン分解炉管は、良好な酸化防止性及び耐コークス化性能を有し、管の寿命及びデコークス化周期がいずれも従来の耐熱鋼と比べて大きく向上した。しかし、該合金の高温機械特性、酸化防止性及び酸化膜安定性は、さらに向上する余地がある。
【０００４】
また、アルミニウム含有量が高い場合、厚さが十分なＡｌ２Ｏ３層を生成することにより、生成したＡｌ２Ｏ３層が高温での使用時に剥離するのを防止することができるが、アルミニウム含有量が高すぎると、合金の靭性が悪くなる。したがって、高温での使用時に、合金は良好な酸化防止性及び良好な靭性を併有できない。
【０００５】
耐熱鋼とは異なり、アルミニウム、チタン等の活性元素の添加により、合金中の酸素及び窒素と酸化物及び窒化物不純物を形成しやすく、合金の機械特性に影響を与え、アルミニウム、チタンなどの主要元素を消耗し、酸化アルミニウム膜の形成に影響を与えてしまうので、アルミニウム含有合金は、高品質の製造を実現して優れた使用性能を保証するためには、酸素、窒素の含有量を厳しく制御しなければならず、このほか、硫黄は、酸化膜と合金マトリックスとの粘着力に巨大な影響を与えており、酸化膜が合金マトリックスの表面に安定的に粘着して保護作用を果たすことを保証するために、合金中の硫黄の含有量を厳しく制御しなければならない。しかし、製造プロセスに制限され、従来のアルミニウム含有合金の製造過程において有害元素である窒素に対する制御範囲が広すぎ、かつ酸素、硫黄などの有害元素に対しては制御を行っておらず、該合金炉管の性能及び品質安定性が大きく影響されてしまう。
【０００６】
合金分野において、合金の１０５０℃以下での総合的性能を向上させることが比較的に容易であるが、合金の使用温度が１０５０℃以上の性能、特に１２００℃に近いときの総合的性能を向上させることは、当分野の1つの大きな難題であり、合金の高温使用温度での性能の向上がこのように困難であるからこそ、１０５０℃以上で、合金の使用温度を５０℃だけ向上させても、困難程度が指数レベルとなり、必要とされる労力も一般人にとって考えられないことであり、５０℃だけ向上させても、その成果を軽視することができず、業界から認められ、尊重されうる。
【発明の概要】
【０００７】
上述した分析を鑑みて、本願の目的は、少なくとも下記（１）〜（３）の技術課題のうちの１つを解決できる酸化防止性耐熱合金及びその製造方法を提供することにある。
（１）使用温度が１１００℃以上である場合、合金は良好な酸化防止性能及び機械特性を併有できない。
（２）酸素、硫黄、窒素などの有害元素を有効に制御していないため、該合金の総合的性能が悪く、かつ、品質が不安定である。
（３）合金は、１１００℃以上の高温環境で表面に形成された酸化膜におけるＡｌ２Ｏ３膜の割合が低く、かつＡｌ２Ｏ３膜が剥離しやすいため、合金の酸化防止性が悪い。
【０００８】
本願の目的は、主に以下の技術的解決手段により実現される。
【０００９】
本願は、質量パーセント含有量で、Ａｌ  ２．５％〜６％、Ｎｉ  ３０％〜５０％、Ｗ  ２％〜８％、Ｈｆ  ０．０１％〜０．４％を含有する酸化防止性耐熱合金を提供する。
【００１０】
上記解決手段に基づき、本願はさらに以下の改進を行った。
【００１１】
さらに、該合金は、Ａｌ  ２．５％〜６％、Ｃｒ  ２４％〜３０％、Ｃ  ０．３％〜０．５５％、Ｎｉ  ３０％〜５０％、Ｗ  ２％〜８％、Ｔｉ  ０．０１％〜０．２％、Ｚｒ  ０．０１％〜０．２％、Ｈｆ  ０．０１％〜０．４％、Ｙ  ０．０１％〜０．２％、Ｖ  ０．０１％〜０．２％を含有し、ただし、Ｔｉ及びＶの両者のうちのいずれか一方を含む。
【００１２】
さらに、前記合金は、Ｎ  ＜０．０５％、Ｏ  ＜０．００３％、Ｓ  ＜０．００３％、Ｓｉ  ＜０．５％を含有し、残量がＦｅ及び不可避的不純物である。
【００１３】
さらに、前記合金は、Ａｌ  ３．３％〜５．５％、Ｎｉ  ３４％〜４６％を含有する。
【００１４】
さらに、前記合金は、Ｗ  ３％〜６％を含有する。
【００１５】
さらに、前記合金は、Ｙ  ０．０１％〜０．０６％を含有する。
【００１６】
さらに、１０００〜１２００℃の酸化雰囲気中で、合金の表面に形成された酸化膜において９０％以上の面積がＡｌ２Ｏ３膜である。
【００１７】
他方、本願は、さらに、下記ステップを含む酸化防止性耐熱合金の製造方法を提供する。
ステップ１：炭素と不活性元素とを溶融し、完全に溶融した後に溶鋼を得る。
ステップ２：溶鋼を昇温させ、精錬する。
ステップ３：混合希土類を添加する。
ステップ４：スラグを添加する。
ステップ５：流込溝内に不活性ガスを充填し、アルミニウム、ハフニウム、チタン、ジルコニウム、イットリウム等の活性元素を流込溝中に入れて、昇温させ、溶鋼を流込溝中に流し込み、溶鋼をタンディッシュに案内して鋳込む。
【００１８】
さらに、ステップ２において精錬温度が１６４０℃以上である。
【００１９】
さらに、ステップ１においてまず一部の炭素を添加し、ステップ２における溶鋼を１６４０℃以上に昇温させてから残りの炭素を添加する。
【００２０】
さらに、混合希土類の添加量が溶鋼の質量に対して０．０５％〜０．２５％である。
【００２１】
さらに、前記スラグがＣａＯを含有する。
【００２２】
さらに、前記不活性ガスがアルゴンガスであり、アルゴンガスの圧力が０．１５〜０．３ＭＰａであり、流量が１〜５Ｌ／ｍｉｎである。
【００２３】
さらに、前記ステップ５の後に、鋳込をさらに含み、出鋼から鋳込完成までの速度が６０〜１００ｋｇ／ｍｉｎである。
【００２４】
本願は、下記の有益な効果を有する。
（１）適量のＡｌ元素を添加することで、Ａｌ２Ｏ３膜を形成可能に保証し、溶接性及び機械特性を併有させた。適量のＣ元素を添加することで、炭化物強化合金の析出を保証した。適量のＣｒ元素を添加することで、低アルミニウム含有量でＡｌ２Ｏ３膜の形成を促進させ、炭化物強化合金の形成を促進させた。適量のＺｒ元素を添加することで粒界を強化し、機械特性を向上させた。適量のＴｉ又はＶ元素を添加することで炭化物を微細化し、合金のクリープ性能を向上させた。
（２）Ｎｉの含有量及びＡｌの含有量を共に調整して、Ｎｉ３Ａｌ相の形成を低減することで、Ａｌの含有量が４％を超えた場合でも、合金は依然として良好な靭性を有する。
（３）Ｈｆを添加し、さらにＨｆとＹの両者の共同作用により、Ｙの含有量が０．０６％未満の場合でも、依然として酸化物の形貌及び化学的組成ならびに内部酸化程度を改善することができ、合金の表面に形成された酸化膜が連続して緻密となり、酸化膜とマトリックスとの粘着力を向上させ、さらに合金の高温酸化防止性能を大幅に向上させた。
（４）Ｗを添加して、さらにＷの含有量を制御することで、合金の高温強度を向上させ、使用寿命を延長させた。
（５）合金の１０５０℃以上での性能、特に１２００℃に近いときの性能を向上させるのは非常に困難であり、温度を２０℃又は５０℃毎に向上させるには、このような困難の増加が指数レベルであるので、限られる回数の実験又は常套選択により得られる、あるいは実現できることではない。実際に、本願は、大量の実験を経て合金の成分及び含有量を調整し、合金が１１００〜１２００℃の高温環境で安定的なＡｌ２Ｏ３膜を形成可能にし、該合金は優れた酸化防止性能、良好な高温強度及び良好な溶接性能を有し、総合的性能が従来のアルミニウム含有耐熱合金材料より優れている。
（６）本願が提供する製造方法において、炭素を複数回に分けて添加し、複数回、高度な脱酸素及び脱窒素を実現することで、合金におけるＮ及びＯの含有量を有効に低下させ、さらに合金性能を向上させた。
（７）混合希土類を一括して添加するのではなく、複数回に分けて添加することで、希土類の酸化及び焼損を低減し、希土類を有効に添加可能に保証した。混合希土類の添加量を制御することで良好な脱硫効果を保証できるとともに、溶鋼中に残存した希土類元素がＮｉと低融点相を形成して合金の高温機械特性に影響を与えることも避けられた。
（８）被覆スラグの種類を選択すること及び被覆スラグの添加量を制御して浮き上がった酸化物、窒化物、硫化物及び不純物を吸着及び捕獲することで、清浄度の高い溶鋼を得た。
（９）精錬温度を１６４０℃以上に制御することで、炭素と溶鋼中の酸化物不純物とを置換反応させてＣＯを生成する化学反応をより容易に進行させ、浄化効果がより良くなった。
（１０）本願は、プロセスステップ及びプロセスパラメータを調整することで、本願の製造方法を用いて製造された合金においてＮの含有量を０．０５％未満、Ｏの含有量を０．００３％未満、Ｓの含有量を０．００３％未満、Ｓｉの含有量を０．５％未満にした。
【００２５】
本願において、上述した各技術的解決手段同士は、さらに互いに組み合わせてより多くの好適な組合せ方案を実現することができる。本願のその他の特徴及び利点は、後文の明細書において説明し、しかも、一部の利点が明細書から明らかになり、あるいは、本願を実施することで理解されうる。本願の目的及びその他の利点は、明細書、特許請求の範囲において特別に指摘された内容により実現及び取得することができる。
【図面の簡単な説明】
【００２６】
図面は、具体的な実施例を示すためのものに過ぎず、本願を制限するものではなく、図面全体において、同一参照符号が同一部品を表す。
【図１】図１は本願実施例に係る合金と比較材料Ｎｏ．８合金を１１００℃で循環酸化した重量増加曲線である。
【図２】図２は本願実施例に係る合金と比較材料Ｎｏ．９合金を１１００℃で循環酸化した剥離曲線である。
【図３】図３は本願実施例に係る合金と比較材料Ｎｏ．９合金を１１５０℃で循環酸化した剥離曲線である。
【図４】図４は本願実施例に係る合金と比較材料Ｎｏ．９合金を１２００℃で循環酸化した剥離曲線である。
【図５】図５は本願実施例に係るＮｏ．３合金を１２００℃で１００ｈ循環酸化した後に表面酸化膜の微視的走査写真である。
【図６】図６は比較材料Ｎｏ．９合金を１２００℃で１００ｈ循環酸化した後に表面酸化膜の微視的走査写真である。
【図７】図７は本願実施例に係るＮｏ．３合金を１２００℃で１００ｈ循環酸化した後に酸化膜の断面走査写真である。
【図８】図８は比較材料Ｎｏ．９合金を１２００℃で１００ｈ循環酸化した後に酸化膜の断面走査写真である。
【発明を実施するための形態】
【００２７】
以下、図面を参照しながら本願の好適な実施例を具体的に説明し、ただし、図面は、本願の範囲を限定するためのものではなく、本願の一部を構成し、本願実施例とともに本願の原理を説明するためのものである。
【００２８】
本願において、特に説明がない限り、含有量がいずれも質量パーセント含有量を指す。本願の鉄ニッケルベース高温酸化防止性耐熱合金において、各元素が果たす作用は、以下のように詳しく説明する。
【００２９】
Ｎｉ：
Ｎｉは、オーステナイト組織を安定化し、オーステナイト相域を拡大させ、合金に高い強度及び塑性匹配を有させるとともに、合金に良好な高温強度及び耐クリープ性を有させることを保証するが、Ｎｉの含有量が高すぎると、窒素のマトリックスにおける溶解度が影響され、合金における窒化物の析出傾向を激化し、合金のクリープ強度に影響を与え、このほか、含有量が高すぎるＮｉは、さらに合金におけるＡｌとＮｉ３Ａｌ相を形成しやすく、合金の靭性及び機械加工性能に影響を与え、もしＮｉの含有量が６０％を超えれば、Ａｌの含有量を４％以下に制御したとしても、Ｎｉ３Ａｌ相を形成し、合金の靭性及び加工性能に影響を与えることとなり、しかも、Ｎｉ元素のコストが高く、含有量が高すぎると合金の製造コストに影響を与える。したがって、本願に係る材料においてＮｉの含有量が３０％〜５０％に制御され、好ましくは３４％〜４６％である。
【００３０】
Ａｌ：
Ａｌは、本願に係る合金の高温酸化時に表面に高安定性のＡｌ２Ｏ３膜を形成するための必須元素であるが、Ａｌ元素の含有量が高すぎると、Ｎｉと金属間化合物Ｎｉ３Ａｌ相を形成しやすく、該相は合金の強度を向上させることができるが、靭性及び加工性能に有害である。温度が１０００℃を超えた場合、Ｎｉ３Ａｌ相がメルトバックして消失するので、合金の高温での強度及び使用寿命に対して無益である。中低温において、Ｎｉ３Ａｌの存在は合金の強度を向上させるが、室温又は中低温での強度の向上が合金の使用に寄与せず、室温での靭性の低下及び機械加工性能の低下が部品の成形及び加工コストに大きな影響を与えるので、本願は、Ｎｉの含有量及びＡｌの含有量を共に調整して制御することで、Ｎｉ３Ａｌ相の形成を避けようとしている。本願において、Ｎｉの含有量が高くないので、Ａｌの含有量が４％を超えた場合でも、Ｎｉ３Ａｌ相を形成せず、同時に、より高い温度で安定的なＡｌ２Ｏ３膜を形成するために、本願においてＡｌの含有量が２．５％〜６％に制御され、好ましくは３．３％〜５．５％である。
【００３１】
Ｃｒ：
本願において、Ｃｒを添加することでＡｌ２Ｏ３膜を形成するＡｌ量の臨界値を低下させることができ、Ｃｒの添加により、該合金の表面にＡｌ２Ｏ３膜層を形成するＡｌ量を低下させることで、Ａｌ２Ｏ３保護層の形成を促進させる。このほか、Ｃｒは、さらに炭化物の形成元素であり、炭化物を形成して合金の高温強度を向上させるが、Ｃｒは、強フェライトの形成元素であり、添加量が多すぎるとオーステナイト相の安定性が弱くなり、合金の高温強度に不利であるので、本願においてＣｒの含有量を２４％〜３０％に制御すべきである。
【００３２】
Ｃ：
Ｃは、炭化物の形成元素であり、本願に係る合金において炭化物相を形成し、分散強化の作用を果たし、炭素の含有量が低いと、炭化物相の数が少なくなり、強化効果が影響され、炭素の含有量が高すぎると、炭化物の数が多すぎとなり、合金の靭性に不利である。したがって、本願に係る材料においてＣの含有量が０．３％〜０．５５％に制御されている。
【００３３】
Ｗ：
Ｗは、合金マトリックスに固溶して固溶強化作用を果たし、炭化物を形成して分散強化作用を果たし、合金の高温強度を有効に向上させることができるが、Ｗの含有量が高すぎると合金の靭性が影響されるので、本願においてＷの含有量が２％〜８％、好ましくは３％〜６％に制御されている。
【００３４】
Ｔｉ、Ｖ：
Ｔｉ、Ｖは、粒界炭化物形態を変化させ、炭化物を微細化し、均一に分散分布させることにより、合金の高温クリープ強度を向上させることができ、含有量が高すぎると、炭化物形態に対して不利な影響があり、かつＮｉ３（Ａｌ，Ｔｉ）相を形成しやすく、合金の靭性に影響を与える。したがって、本願においてＴｉの含有量を０．０１％〜０．２％に制御すべきであり、Ｖの含有量を０．０１％〜０．２％に制御すべきである。
【００３５】
Ｚｒ：
Ｚｒは、粒界に偏在し、粒界強化作用を果たすが、含有量が高すぎると、Ｎｉ５Ｚｒ低融点相を形成しやすく、合金の高温性能に影響を与えるので、本願に係る材料においてＺｒの含有量を０．０１％〜０．２％に制御すべきである。
【００３６】
Ｈｆ、Ｙ：
本願において適量のＨｆ、Ｙ元素を添加することで、酸化物の形貌及び化学組成ならびに内部酸化程度に影響を与え、酸化膜の粘着力を向上させ、合金の高温酸化防止性能を大幅に向上させることができ、両者が共同作用すれば、効果がより良くなる。希土類元素Ｙは活性が非常に高く、非真空で合金を溶解製錬するときに、Ｙが極めて焼損又は酸化されやすく、工程において含有量を有効に制御しにくく、使用安定性を保証することができない。Ｈｆが比較的に安定的であり、製錬時に含有量を制御しやすいことに加えて、Ｈｆは酸化膜の１０００℃以上の高温環境での粘着力を顕著に向上させることができ、しかし、Ｈｆ、Ｙの含有量が高すぎると、材料のコストを増加させる一方、Ｎｉと低融点相を形成しやすく、合金の高温機械特性に影響を与える。したがって、本願に係る材料には、Ｈｆ及びＹを共に添加しており、Ｈｆの含有量が０．０１％〜０．４％に制御され、Ｙの含有量が０．０１％〜０．２％に制御されている。
【００３７】
Ｓｉ：
Ｓｉは、クロマイト等の素材によって合金中に持ち込まれやすく、Ｓｉは、有害のσ相の析出を促進させ、合金の耐久寿命を低下させるので、Ｓｉの含有量を厳しく制御すべきであり、本願において、好適な素材によって合金中のＳｉの含有量を制御する目的を達成し、本願においてＳｉの含有量が０．５％未満に制御されている。
【００３８】
Ｏ、Ｎ：
本願に係る合金成分中にＡｌ、Ｈｆ、Ｙ、Ｚｒ、Ｔｉ等の活性元素を含有するため、もしＯ、Ｎの含有量が高ければ、酸化物及び窒化物等の不純物を形成しやすく、合金の強靭性が損なわれるとともに、Ａｌ、Ｈｆ等の有利元素も消耗され、酸化アルミニウム膜の形成が影響されるので、Ｏ、Ｎの含有量をなるべく低く制御すべきであり、本願に係る合金においてＯの含有量が０．００３％以下に制御され、Ｎの含有量が０．０５％以下に制御されている。
【００３９】
Ｓ：
Ｓは、粒界に偏在し、粒界の連続性及び安定性を破壊し、合金の耐久クリープ性能及び引張可塑性を顕著に低下させ、表面酸化膜の粘着性を弱め、酸化膜の剥離を引き起こしやすく、合金の酸化防止性能を低下させる。したがって、Ｓの含有量をなるべく低く制御すべきであり、本願に係る合金においてＳの含有量が０．００３％以下に制御される。
【００４０】
本願は、酸化防止性耐熱合金を提供し、前記酸化防止性耐熱合金は、質量パーセント含有量で、Ａｌ  ２．５％〜６％、Ｃｒ  ２４％〜３０％、Ｃ  ０．３％〜０．５５％、Ｎｉ  ３０％〜５０％、Ｗ  ２％〜８％、Ｔｉ  ０．０１％〜０．２％、Ｚｒ  ０．０１％〜０．２％、Ｈｆ  ０．０１％〜０．４％、Ｙ  ０．０１％〜０．２％、Ｖ  ０．０１％〜０．２％、Ｎ  ＜０．０５％、Ｏ  ＜０．００３％、Ｓ  ＜０．００３％、Ｓｉ  ＜０．５％を含有し、残量がＦｅ及び不可避的不純物であり、ただし、Ｔｉ及びＶの両者のうちのいずれか一方を含む。
【００４１】
従来技術と比べて、本願は、合金の成分及び添加量を調整することで合金に優れた酸化防止性能、良好な高温強度、良好な溶接性を有させる。
【００４２】
具体的には、本願に係る酸化防止性耐熱合金は、下記の有益な効果を有する。
（１）適量のＡｌ元素を添加することで、Ａｌ２Ｏ３膜を形成可能に保証し、溶接性及び機械特性を併有させた。適量のＣ元素を添加することで、炭化物強化合金の析出を保証した。適量のＣｒ元素を添加することで、低アルミニウム含有量でＡｌ２Ｏ３膜の形成を促進させ、炭化物強化合金の形成を促進させた。適量のＺｒ元素を添加することで粒界を強化し、機械特性を向上させた。適量のＴｉ又はＶ元素を添加することで炭化物を微細化し、合金のクリープ性能を向上させた。
（２）Ｎｉの含有量及びＡｌの含有量を共に調整して、Ｎｉ３Ａｌ相の形成を低減することで、Ａｌの含有量が４％を超えた場合でも、合金は依然として良好な靭性を有する。
（３）Ｈｆを添加し、さらにＨｆとＹの両者の共同作用により、Ｙの含有量が０．０６％未満の場合でも、依然として酸化物の形貌及び化学的組成ならびに内部酸化程度を改善することができ、合金の表面に形成された酸化膜が連続して緻密となり、酸化膜とマトリックスとの粘着力を向上させ、さらに合金の高温酸化防止性能を大幅に向上させた。
（４）Ｗを添加して、さらにＷの含有量を制御することで、合金の高温強度を向上させ、使用寿命を延長させた。
（５）合金の１０５０℃以上での性能、特に１２００℃に近いときの性能を向上させるのは非常に困難であり、温度を２０℃又は５０℃毎に向上させるには、このような困難の増加が指数レベルであるので、限られる回数の実験又は常套選択により得られる、あるいは実現できることではない。実際に、本願は、大量の実験を経て合金の成分及び含有量を調整し、合金が１１００〜１２００℃の高温環境で安定的なＡｌ２Ｏ３膜を形成可能にし、該合金は優れた酸化防止性能、良好な高温強度及び良好な溶接性能を有し、総合的性能が従来のアルミニウム含有耐熱合金材料より優れている。
【００４３】
例示的に、本願に係る合金の成分及び質量パーセント含有量は、さらにＡｌ  ４．５％〜５．５％、Ｎｉ  ３４％〜４６％、Ｗ  ３％〜６％、Ｙ  ０．０１％〜０．０６％であってもよい。
【００４４】
本願に係る酸化防止性耐熱合金の製造方法は、用途に応じて異なり、もし航空宇宙分野用の高温部品に用いれば、下記ステップを含む真空誘導溶解製錬及び鋳造を用いなければならない。
１．原料の配合
電解ニッケル、金属アルミニウム、金属クロム（又はクロマイト）、純鉄、金属タングステン、黒鉛、スポンジハフニウム、スポンジチタン、スポンジジルコニウム、金属イットリウムを原料として用い、割合で原料を秤取して使用に備える。
２．材料の投入
電解ニッケル、金属クロム（又はクロマイト）、純鉄、金属タングステンをるつぼに入れて、その他の元素をホッパーから投入する。
３．溶解製錬
溶解製錬は、中間周波誘導真空溶解製錬炉において行われる。
小電力で１０分間電力供給して水素を除去し、その後、大電力で完全溶融するまで電力供給し、精錬を開始し、精錬温度が１５３０〜１５８０℃であり、精錬時間を溶鋼の多少に応じて決定し、１０〜６０分間に制御し、精錬期間の真空度を５Ｐａ未満にすべきである。
４．鋳造
鋳潰した後に、大電力で１〜２分間撹拌し、溶鋼温度を１４５０〜１５８０℃に制御した時に流し込む。
【００４５】
上述した真空誘導溶解製錬の方法を用いて本願に係る合金を製造することは、Ａｌ、Ｙ等の活性元素を精確に制御することができ、Ｏ、Ｎ、Ｓ等の有害元素を非常に低いレベルまで低下させることができる。しかし、この製造方法は、コストが高く、製造する部品も従来の真空炉設備に制限されているので、真空鋳造は、航空宇宙用鋳物の精密鋳造にしか適用しない。
【００４６】
石油化学分野のエチレン分解炉管に用いれば、単一管の長さが数メートルに達しているため、もし製錬も遠心鋳造も真空環境で行えば、設備条件では実現しにくく、かつコストが高すぎて、非真空環境で製錬及び遠心鋳造を行うしかないが、本願に係る合金の製造原料において活性元素の含有量が高いので、非真空条件で合格の上記合金を製造することが非常に困難である。
【００４７】
本願は、さらに、下記ステップを含む非真空条件で酸化防止性耐熱合金を製造する方法を提供する。
ステップ１：炭素と不活性元素とを溶融し、完全に溶融した後に溶鋼を得る。
ステップ２：溶鋼を１６４０℃に昇温させ、精錬を行う。
ステップ３：混合希土類を添加する。
ステップ４：スラグを添加する。
ステップ５：アルミニウム、ハフニウム、チタン、ジルコニウム、イットリウム等の活性元素を流込溝中に入れて、流込溝内に不活性ガスを充填し、１６５０〜１７５０℃に昇温させ、溶鋼を流込溝中に流し込み、溶鋼をタンディッシュに案内して遠心鋳造を行う。
【００４８】
従来技術と比べて、本願が提供する酸化防止性耐熱合金の製造方法は下記の有益な効果を有する。
（１）炭素を複数回に分けて添加し、複数回、高度な脱酸素及び脱窒素を実現することで、合金におけるＮ及びＯの含有量を有効に低下させ、さらに合金性能を向上させた。
（２）混合希土類を一括して添加するのではなく、複数回に分けて添加することで、希土類の酸化及び焼損を低減し、希土類を有効に添加可能に保証した。混合希土類の添加量を制御することで良好な脱硫効果を保証できるとともに、溶鋼中に残存した希土類元素がＮｉと低融点相を形成して合金の高温機械特性に影響を与えることも避けられた。
（３）被覆スラグの種類を選択し、被覆スラグの添加量を制御して浮き上がった酸化物、窒化物、硫化物及び不純物を吸着及び捕獲することで、清浄度の高い溶鋼を得た。
（４）精錬温度を１６４０℃以上に制御することで、炭素と溶鋼中の酸化物不純物とを置換反応させてＣＯを生成する化学反応をより容易に進行させ、浄化効果がより良くなった。
（５）本願は、プロセスステップ及びプロセスパラメータを調整することで、本願の製造方法を用いて製造された合金においてＮの含有量を０．０５％未満、Ｏの含有量を０．００３％未満、Ｓの含有量を０．００３％未満、Ｓｉの含有量を０．５％未満にした。
【００４９】
具体的に、炭素を利用して溶鋼におけるＯと反応させてＣＯガスを生成することで、脱酸素できる一方、形成したＣＯを利用して気泡携帯による脱窒素を行う。混合希土類を利用して溶鋼中の遊離Ｏ及びＳと反応させて酸化物又は硫化物を生成することで、脱硫及び更なる脱酸素を行う。
【００５０】
アルミニウム、ハフニウム、チタン、ジルコニウム、イットリウム等の元素の活性が非常に高いことを考慮すると、もし直接に溶融すれば空気中の酸素と化学反応して酸化物を生成し、合金元素が消耗されてしまう。したがって、上述した製造方法において、活性元素を直接に溶融するのではなく、活性元素を不活性ガスで保護された流込溝中に入れて、不活性元素を溶融した後の溶鋼を活性元素上に流し込み、溶鋼の過熱を利用して活性元素を溶融し、出鋼の運動エネルギーを利用して活性元素を流込溝中で均一化させる。上記プロセスは、活性元素の酸化を有効に低下させて、合金元素が消耗されないように有効に保護することができる。
【００５１】
溶鋼中のＯ及びＮの含有量をなるべく低下させるために、本願に係る製造方法において、炭素を複数回に分けて添加する方式を用い、なぜなら、製錬が空気中で行われ、製錬が進行するにつれて、溶鋼中に酸素が入り続けるからであり、上記製造方法においてまず一部の炭素を添加して初歩の脱酸素、脱窒素を行い、溶鋼が１６４０℃以上に昇温してから残りの炭素を添加し、高温においてＣＯの自由エネルギーがＮｉＯ、Ｆｅ２Ｏ３及びＣｒ２Ｏ３等の酸化物より低いことを利用し、酸化物中に存在可能な酸素を置換し、高度な脱酸素を行い、合金元素が消耗されないように保護することができる。また、一回で添加した炭素が多すぎれば、発火して焼損しやすくなり、炭素が溶鋼中に有効に入ることができなくなり、脱酸素、脱窒素効果が影響されてしまう。
【００５２】
上述した製造方法において、流込温度は、鋳込む鋳物に応じて異なる。例示的に、遠心管を鋳込むときに、高い流込温度は、遠心管の成形に有利となるように溶鋼に十分な流動性を有させることを保証するためであり、遠心管が細いほど、流込温度が高くなり、温度が高いほど、溶鋼の流動性が良くなるが、溶鋼中の元素がより焼損しやすくなるので、溶鋼の流動性及び元素の焼損を総合的に考慮すると、遠心管を鋳込むときの温度として、１６５０〜１７５０℃を選択する。
【００５３】
その後の高温溶解製錬脱酸素ときに溶鋼（合金溶湯）がるつぼと反応するのを防止するために、上述した製造方法においてるつぼは、高温安定性が良い酸化アルミニウム材料を用いて製造してなる。
【００５４】
なお、浮き上がった酸化物、窒化物及び硫化物を吸着及び捕獲するために、本願に係る製造方法において、溶鋼の表面にＣａＯ含有の被覆スラグを添加し、ＣａＯを利用してさらに脱硫を行い、更なる脱酸素、脱窒素、脱硫の作用を果たす一方、さらに不純物を有効に除去して、高清浄度の溶鋼を得ることができる。
【００５５】
具体的に、ＣａＯがＳと反応して前段階脱硫を行い、反応式は、ＣａＯ＋［Ｓ］＝ＣａＳ＋［Ｏ］であり、反応過程は、最初に表面で脱硫反応が発生し、脱硫してＣａＳを生成し、ＣａＯの表面を被覆し、ＣａＳがＣａＯ粉末を完全に被覆した後、生成物層が内部へ拡散する脱硫反応を行い、ＣａＯ表面のＣａＳ層が徐々に厚くなり、脱硫反応の拡散が徐々に遅くなり、最後に停止する。
【００５６】
スラグの添加量が少なすぎると、溶鋼の表面を完全に被覆することができず、添加量が多すぎると、無駄になり、コストが増加することを考慮すると、本願に係る製造方法において、スラグの添加量を溶鋼の質量に対して３％〜５％に制御し、このようにしてスラグは更なる脱酸素、脱窒素、脱硫の作用を非常に良く実現し得るのみならず、不純物を有効に除去し、高清浄度の溶鋼を得ることもできる。
【００５７】
本願に係る製造方法で使用される混合希土類は、希土類元素ＬａとＣｅの混合物であり、添加量が溶鋼の質量に対して０．０５％〜０．２５％である。なぜなら、混合希土類の添加量が少ないと、脱硫に参与する化学反応の数が少なく、脱硫効果が良くないが、添加量が多すぎると、溶鋼に残存した希土類元素がＮｉと低融点相を形成しやすく、合金の高温機械特性に影響を与えるからである。この製造方法において、混合希土類の添加量として、溶鋼の質量に対して０．０５％〜０．２５％を選択することで、良好な脱硫効果を保証できるとともに、溶鋼に残存した希土類元素がＮｉと低融点相を形成して合金の高温機械特性に影響を与えることも避けられる。
【００５８】
上述した製造方法において、流込溝のトップ面に、流動するアルゴンガスを充填し、１つのエアカーテンを形成して、易酸化性元素を含有する溶鋼を保護し、その酸化を緩める。具体的に、アルゴンガスの圧力としては０．１５〜０．３ＭＰａを選択し、流量として１〜５Ｌ／ｍｉｎを選択する。なぜなら、アルゴンガスの圧力が小さすぎると、空気を断絶して溶鋼の酸化を避けるアルゴンガスカーテンを有効に形成できず、アルゴンガスの圧力が大きすぎると、無駄が発生しやすく、製造コストが増加し、しかも、作業者の安全に不利となるからである。本願は、上述した方法を利用して成分が合格した溶鋼を製造した後、遠心鋳造過程が以下の通りである。成分に合格して、過熱度が適切で、重量が適切なタンディッシュにおける溶鋼を迅速に高速回転する金属型内に鋳込み、溶鋼が凝固して遠心鋳造管となる。
【００５９】
具体的に、本願に係る製造方法を用いて製造された合金は、遠心鋳造管の鋳込に使用可能である以外に、さらに、高温で使用する必要があるその他の鋳物、特に、１１００〜１２００℃の高温、酸化性が悪い環境で使用する必要がある鋳物の鋳込に使用可能である。
【００６０】
合金成分に大量の活性元素を含有することを考慮すると、活性元素の酸化焼損を防止するために、出鋼操作過程全体が非常に速いことが要求される。具体的に、出鋼から鋳込完成までの速度を６０〜１００ｋｇ／ｍｉｎに制御する。
【００６１】
本願実施例に係る合金の化学成分及び含有量を表１に示し、製造方法のプロセスパラメータを表２に示し、合金を異なる温度で１００ｈ酸化した後の剥離量を表３に示し、合金を異なる温度で高温循環酸化して形成された酸化膜中の酸化アルミニウム含有量を表４に示し、合金の１１００℃／１７ＭＰａにおける耐久寿命を表５に示す。
【００６２】
実施例１がＮｏ．１合金に対応し、実施例２がＮｏ．２合金に対応し、以下同様であり、比較の便宜上、Ｎｏ．８合金及びＮｏ．９合金を従来技術の比較材料とする。そのうち、Ｎｏ．８合金は、最も使用温度が高い溶接可能な高温合金ＧＨ３２３０であり、航空宇宙エンジン燃焼室の高温部品に広く使用され、Ｎｏ．９合金は従来の石油化学分野のエチレン分解炉管の最も優れた材料ＨＴＥ合金である。
【００６３】
実施例１〜７の酸化防止性耐熱合金は、以下の方法により製造される。
ステップ１：原料を秤取して用意する。
ステップ２：電解ニッケル、純鉄及び一部の黒鉛を定点鋳込機能を有する非真空中間周波溶解製錬炉のるつぼ内に放置し、完全に溶融した後に溶鋼を得る。
ステップ３：溶鋼を精錬温度に昇温して残りの黒鉛を添加する。
ステップ４：一定量の混合希土類を添加する。
ステップ５：一定量のＣａＯ含有スラグを添加する。
ステップ６：流込溝のトップ面に流動するアルゴンガスを充填し、金属アルミニウム、スポンジハフニウム、スポンジチタン、スポンジジルコニウム、金属イットリウム等の活性元素を流込溝中に放置し、ステップ２における溶鋼の化学成分が合格となり、かつ溶鋼温度が流込温度に昇温したとき、流込溝上面の開口で溶鋼を流込溝中に鋳込み、流込溝下面の開口で溶鋼をタンディッシュ等に案内して遠心鋳造を待つ。
（７）遠心管の鋳込：タンディッシュにおける溶鋼を高速回転する金属型内に迅速に鋳込み、実験用の遠心管に製造する。
【００６４】
［表１］  実施例１〜７の合金製造原料及び含有量
2021526593.tif 000003
【００６５】
［表２］  本願実施例のプロセスパラメータ
2021526593.tif 000004
【００６６】
同様な実験条件において、本願実施例に係る合金及び従来技術における２種類の合金の、異なる温度で１００ｈ酸化した後の剥離量をそれぞれ測定し、実験結果を表３に示し、異なる温度で１００ｈ酸化した後の酸化膜の完全性を表４に示し、高温耐久性能を表５に示し、本願実施例に係る合金の高温引張伸び率を表６に示す。
【００６７】
［表３］  本願実施例に係る合金及び比較材料の、異なる温度で１００ｈ酸化した後の剥離量（ｍｇ／ｃｍ２）
2021526593.tif 000005
【００６８】
［表４］  異なる温度で１００ｈ酸化した後に酸化アルミニウムが合金の表面を占める面積の割合
2021526593.tif 000006
注：Ｎｏ．８合金は、１１５０℃の高温で酸化アルミニウム膜を形成できないので、表中にＮｏ．８合金のデータがない。
【００６９】
［表５］  各合金の１１００℃／１７ＭＰａにおける耐久寿命
2021526593.tif 000007
【００７０】
［表６］  本願に係る合金の１０００℃における引張伸び率
2021526593.tif 000008
【００７１】
図１からわかるように、酸化重量増加速度から分析すると、本願実施例に係る合金材料の１１００℃における酸化防止性は、従来技術の比較材料Ｎｏ．８合金の２．５〜４倍である。１１００℃を超えた場合、Ｎｏ．８合金は、連続的で安定した酸化膜を形成できず、酸化性が急劇に低下する。
【００７２】
表３、図２、図３及び図４からわかるように、１０００〜１２００℃の温度範囲内で、酸化温度が上昇するにつれて、本願に係る合金の剥離量の増加幅が非常に小さく、本願に係る合金は、１２００℃以下でいずれも優れた酸化防止性能を有することが明らかになった。しかしながら、比較材料Ｎｏ．９合金は、温度が上昇するにつれて酸化防止性能が急劇に低下し、特に１１５０℃以上で酸化防止性の低下幅が特に顕著であり、１００ｈ酸化した場合、酸化温度を１１５０℃から１２００℃に上げると、酸化剥離量が５倍増加した。１１００℃／１００ｈ循環酸化した後、従来技術の比較材料Ｎｏ．９合金の酸化剥離量が本願実施例に係る合金材料の５〜１０倍であり、１２００℃／１００ｈ循環酸化した後、従来技術の比較材料Ｎｏ．９合金の酸化剥離量が本願実施例に係る合金材料の２７倍であった。本願実施例に係る合金酸化膜とマトリックスとの粘着力がＮｏ．９合金酸化膜とマトリックスとの粘着力より遥かに大きく、しかも、温度が高いほど本願に係る合金の優位性が明らかになることがわかった。
【００７３】
合金の酸化後に表面に形成された酸化膜の状況をさらに分析してわかるように（表４、図５および図６を参照）、本願に係る合金は、１２００℃以下の高温環境で１００ｈ酸化した後、試料表面に形成された酸化膜中に酸化アルミニウムが９０％以上を占め、酸化膜が連続して、緻密であり、しかも温度が上昇するにつれて、酸化アルミニウム膜の数がほとんど減少せず、１２００℃の時に依然として９０％以上維持している。酸化アルミニウムは、高温における安定性が非常に良く、緻密な酸化アルミニウム膜によって合金マトリックスがさらに酸化されないように保護することができ、もしエチレン分解炉管とすれば、酸化アルミニウム膜は、良好な耐浸炭及び耐コークス化等の作用を果たすことができる。しかしながら、従来技術の比較材料Ｎｏ．９合金は、１１００℃／１００ｈ酸化した後に形成された酸化膜中に酸化アルミニウムが８０％を占め、試験温度を１１５０℃に上昇させた後、酸化膜における酸化アルミニウムが７０％に低下し、試験温度を１２００℃にさらに上昇させると、酸化膜における酸化アルミニウムが２５％に急劇に低下し、大量の酸化膜の剥離を伴った。１１００℃以上で、本願に係る合金は、従来技術の材料の酸化防止性に対して優位性が徐々に大きくなり、温度が高いほど、優位性が大きくなることが明らかになった。図５及び図６において、白色の領域が剥離領域であり、黒色の領域が酸化アルミニウム膜であり、灰白色の領域が複合酸化物膜である。
【００７４】
１２００℃／１００ｈ循環酸化した後に形成された酸化膜断面をさらに観察すると（図７及び図８を参照）、本願実施例に係る合金に形成された酸化膜が連続して緻密であり、マトリックスとの結合が緊密で、結合界面が整然としており、酸化膜の厚さが約６μｍであり、従来技術の比較材料Ｎｏ．９合金の酸化膜が不連続であり、構造が緩く、残存した酸化膜とマトリックスとの結合が緊密ではなく、かつ結合界面が不均一であり、明らかな剥離があり、残存した酸化層の厚さが約３μｍであることがわかった。この２種類の酸化膜の状況を比較すると、本願に係る材料で形成された酸化膜は、合金マトリックスに対する保護作用が明らかに従来技術の比較材料Ｎｏ．９合金より優れている。
【００７５】
ＨＢ５２５８−２０００（鋼および高温合金の酸化防止性の測定試験方法）に従って評定すると、本願実施例に係る合金の完全抗酸化レベル温度が１２００℃に達しており、従来技術の比較材料Ｎｏ．９合金の完全抗酸化レベル温度が１０５０℃のみである。本願に係る合金の完全抗酸化レベル温度が従来の合金よりも１５０℃向上し、合金技術分野にとって、温度が１０００℃を超え、特に１１００℃以上となった場合、酸化膜安定性及びマトリックスとの粘着力が悪いなどの原因により、合金の酸化防止性が急劇に低下する。例えば、従来技術において酸化防止性が非常に優れたＮｏ．９合金は、試験温度を１１５０℃から１２００℃に上昇させると、酸化膜中の酸化アルミニウムの割合が７０％から２５％に低下し、酸化膜剥離量が５倍増加した。１０５０℃の時に、Ｎｏ．９合金がまだ完全抗酸化レベルに属するが、１１００℃の時にすでに抗酸化レベルに低下し、１２００℃の時に次抗酸化レベルまで低下した。当業者であればよく知っているように、合金の１１００℃以上における酸化防止性能の向上が非常に困難であり、温度を２０℃又は５０℃毎に上昇させると、このような困難の増加が指数レベルとなり、しかし、本願に係る合金の完全抗酸化レベル温度が１２００℃に達し、酸化防止合金分野の里程標とも言え、大量の実験を経て、合金成分及び含有量を繰り返して調整して、プロセスステップ及びプロセスパラメータを最適化し続けてこそ実現されたものである。
【００７６】
表５からわかるように、本願実施例に係る合金材料は、１１００℃／１７ＭＰａにおける耐久寿命が従来技術の比較材料Ｎｏ．８合金の２．４〜３倍であった。表５における１１、２７、５３に示すように、３本のＮｏ．９合金管の耐久寿命がそれぞれ異なり、しかも、異なる合金管の寿命の差が大きく、Ｎｏ．９合金の品質安定性が悪く、異なる管の性能の差が大きいことを明らかにし、Ｎｏ．９合金の全体レベルが低いことをも明らかにした。しかしながら、本願の複数本の同一実施例に係る合金管の耐久寿命の差が３ｈを超えず、本願実施例に係る合金の品質安定性が良く、本願実施例に係る合金の全体レベルが高いことを明らかにした。これにより、本願に係る材料の高温機械特性がＮｏ．８合金及びＮｏ．９合金より明らかに優れ、かつ本願実施例に係る合金の品質安定性がＮｏ．９合金より優れていることがわかった。
【００７７】
表６からわかるように、本願に係る合金は、１０００℃における引張伸び率が４０％〜５０％であり、高アルミニウム含有量の場合、本願に係る合金の靭性が依然として良好であることを明らかにした。
【００７８】
以上からわかるように、本願に係る酸化防止性耐熱合金は、使用温度がより高く、高温酸化防止性がより優れ、形成された酸化膜がより緻密で、酸化アルミニウム膜の面積がより大きく、高温機械特性がより良いなどの利点を有し、本願に係る酸化防止性耐熱合金は、１２００℃以下で長期間安定的に使用可能であり、１０００〜１２００℃の酸化雰囲気において９０％以上の酸化アルミニウム膜を形成することができ、ＨＢ５２５８−２０００に準じて、１２００℃以下が完全抗酸化レベルであり、従来の溶接可能な高温材料より優れている。
【００７９】
本願に係る合金は、総合的性能が非常に優れ、エチレン分解炉管の鋳込に使用可能である以外、さらにその他の高温で使用する必要な鋳物、特に１１００〜１２００℃の高温、酸化性が悪い環境で使用する必要な鋳物の鋳込に使用可能である。
【００８０】
以上、本願の好適な具体的実施形態を説明したが、本願の保護範囲がこれに制限されず、当業者であれば本願に披露された技術範囲内で容易に想到し得る変化又は置き換えは、いずれも本願の保護範囲内に含まれる。
【図１】
2021526593.tif 000009
【図２】
2021526593.tif 000010
【図３】
2021526593.tif 000011
【図４】
2021526593.tif 000012
【図５】
2021526593.tif 000013
【図６】
2021526593.tif 000014
【図７】
2021526593.tif 000015
【図８】
2021526593.tif 000016
【国際調査報告】
2021526593.tif 000017
2021526593.tif 000018
2021526593.tif 000019
2021526593.tif 000020